(57)【特許請求の範囲】
【請求項１】
マスク本体部と、前記マスク本体部の端部に形成された耳かけ部とを、有するマスクであって、
前記マスク本体部は、顔面側の内層と、顔面と反対側の外層と、前記内層と前記外層の間に設置されるフィルタ層を備え、
前記内層が、ナイロンおよびキュプラのいずれか１以上の繊維を含み、連結糸がナイロンからなるメッシュ状経編地であって、通気度が２５０ｃｍ３／ｃｍ２・ｓｅｃ以上であり、
前記外層が、ポリエステル繊維を含むメッシュ状経編地であって、通気度が２５０ｃｍ３／ｃｍ２・ｓｅｃ以上であり、
前記フィルタ層が、不織布であり、脱着可能であるマスク。
【請求項２】
前記フィルタ層が、抗菌加工または抗ウイルス加工の少なくともいずれか一方が施された不織布である請求項１に記載のマスク。
【請求項３】
前記内層の一部と前記外層の一部を縫合し、前記フィルタ層の収納部を備える請求項１または請求項２に記載のマスク。
【発明の詳細な説明】
【技術分野】
【０００１】
本発明は、繰り返し洗濯することが可能なマスクに関する。
【背景技術】
【０００２】
近年、インフルエンザ、ウイルス性肺炎等の感染症が流行し、世界中に拡大しているため、マスクの需要が高まっている。一般的なマスクとしては、不織布を積層したサージカルマスクや布製の布マスクが利用されている。サージカルマスクは使い捨てされるため、廃棄物が増加し環境問題になりつつある。
【０００３】
一方、布マスクは、洗濯して使用することができるが、木綿素材のガーゼ織物を用いていることが多いため、繰り返し洗濯した際に収縮したり、厚みが増したりといった問題があった。また、布マスクはハリコシ感が無いため、長時間装着していると顔面に貼りつき、通気性が悪いため着用時に蒸れ、息苦しくなるといった問題もあった。
【０００４】
そこで、出願人は、十分な通気性と捕集率を兼ね備え、かつ洗濯耐久性に優れたマスク用フィルタ材を特許文献１に提案している。しかしながら、このようなフィルタ材を用いる場合、マスクとしての保形性と顔面側の着用感とを共に向上させることは難しく、また、抗菌、抗ウイルス性能を付与する場合、フィルタ材である立体繊維構造物自体に抗菌、抗ウイルス加工を施すことになるため、繰り返し使用による洗濯で抗菌・抗ウイルスの性能が落ちるという問題があった。
【先行技術文献】
【特許文献】
【０００５】
【特許文献１】特開２００２−２１２８６５号公報
【発明の概要】
【発明が解決しようとする課題】
【０００６】
本発明の目的は、適度な隙間を保持可能な保形性を備え、呼吸時にも顔面に貼りつきにくく通気性が高いため、着用時の蒸れが少なく長時間でも着用感に優れ、洗濯を繰り返しても寸法安定性が良好であるマスクを提供することにある。
【課題を解決するための手段】
【０００７】
本発明は、マスク本体部と、前記マスク本体部の端部に形成された耳かけ部を、有するマスクであって、前記マスク本体部は、顔面側の内層と、顔面と反対側の外層と、前記内層と前記外層の間に設置されるフィルタ層を備え、前記内層が、ナイロンおよびキュプラのいずれか１以上の繊維を含み、連結糸がナイロンからなるメッシュ状経編地であって、通気度が２５０ｃｍ３／ｃｍ２・ｓｅｃ以上であり、前記外層が、ポリエステル繊維を含むメッシュ状経編地であって、通気度が２５０ｃｍ３／ｃｍ２・ｓｅｃ以上であり、前記フィルタ層が、不織布であり、脱着可能であるマスクである。
【０００８】
また、前記フィルタ層が、抗菌加工または抗ウイルス加工の少なくともいずれか一方が施された不織布であると好ましい。
また、前記内層の一部と前記外層の一部を縫合し、前記フィルタ層の収納部を備えると好ましい。
【発明の効果】
【０００９】
本発明のマスクは、着脱可能なフィルタ層および２層のメッシュ状経編地を有する構成である。そのため、適度な隙間を保持可能な保形性を備え、呼吸時にも顔面に貼りつきにくく通気性が高いため、着用時の蒸れが少なく長時間でも着用感に優れ、洗濯を繰り返しても寸法安定性が良好であるマスクを提供することができる。
【図面の簡単な説明】
【００１０】
【図１】本発明の実施形態の一例であるマスクを示す模式図である。
【図２】本発明のマスク本体部を示す断面模式拡大図である。
【図３】フィルタの収納部を説明する模式図である。
【図４】実施例１の組織図である。
【図５】実施例２の組織図である。
【図６】比較例１の組織図である。
【図７】比較例２の組織図である。
【発明を実施するための形態】
【００１１】
以下、本発明のマスクについて、図面を参照して説明する。ただし、本発明は、以下に説明する構成に限定されることを意図するものではない。なお、図面において、本発明のマスクを構成する層が図示されているが、各層の厚みや大きさは説明を容易化するため適宜変更しており、実際の厚みの大小関係（縮尺）を正確に反映したものではない。
【００１２】
本発明のマスク１は、図１に示すように、マスク本体部２と、マスク本体部２の端部に形成された耳かけ部３とを有しており、マスク本体部２は、顔面側の内層４と、顔面と反対側の外層５と、内層４と外層５の間に脱着可能なフィルタ層６を備えている。マスク本体部２の断面模式拡大図を図２に示す。
【００１３】
内層４は、メッシュ状の経編地であればよく、経編地としては、ダブルラッセル編地、シングルラッセル編地、トリコット編地が挙げられる。なかでも、ダブルラッセル編地、シングルラッセル編地であれば、保形性に優れるため好ましく、さらには、ダブルラッセル編地であれば、顔面側地組織と他方側地組織とを異なる素材、例えば、顔面側地組織を風合いの良い素材、かつ他方側地組織を保形性に優れる素材にすることができ、用途や対象者に合わせた製品を製造できるため好ましい。
なお、本発明におけるメッシュ状の経編地は、部分的に隣り合うウェール列が分岐し、複数のコースを編成した後に分岐していたウェール列が再度結合することにより開口が形成されている。
【００１４】
内層４に用いられる経編地の開口形状としては、六角形状、四角形状等の多角形状、略円形状あるいは楕円形状等の任意の形状を適用することができる。
内層４の開口率は、８〜４０％であれば好ましく、１０〜２５％であればより好ましい。８〜４０％であれば、通気性に優れ、蒸れ感抑制がしやすいため好ましい。なお、本発明において、メッシュの開口率（Ｈ）は、次の通り求められる。キーエンス社製の画像解析装置（ＶＨＸ-２００）を用い、本発明の経編地の地組織のニードルループ側の拡大写真（２５倍）を編地表面の直角方向から撮影して２０．２ｃｍ×２８．９ｃｍの写真を得る。写真から、繊維がなく貫通している開口部と、繊維が存在している非開口部の境界に線を引き、開口部を全て切り取る。開口部の重量をＡ（ｇ）、非開口部の重量をＢ（ｇ）としたときに、次式に示す割合で開口率を算出する。
Ｈ（％）＝〔Ａ／（Ａ＋Ｂ）〕×１００
【００１５】
内層４を構成する素材としては、例えば、ポリエチレンテレフタレート、ポリトリメチレンテレフタレート、ポリプロピレンテレフタレートおよびポリブチレンテレフタレート等のポリエステル繊維、ナイロン６やナイロン６６等のポリアミド繊維、ポリアクリルニトリルを主成分とするアクリル繊維、ポリエチレンやポリプロピレン等のポリオレフィン繊維、ポリウレタン繊維、および、ポリ塩化ビニル繊維等の合成繊維；綿、麻、羊毛、絹などの天然繊維；レーヨン、キュプラなどの再生繊維；アセテート、トリアセテートなどの半合成繊維などが挙げられる。これらは単独で用いてもよく、２種以上を組み合わせて用いてもよい。なかでも、風合い、肌触りが良いため、ナイロン、キュプラが好ましく、汎用性のあるナイロンが好ましい。一方、着用時の肌触りをより良くしたい場合はキュプラが好ましい。
２種以上組み合わせて用いる場合、複合糸であっても、配列で組み合わせてもよい。複合糸には、例えば、合撚糸、混繊糸、混紡糸、カバーリング糸、引きそろえ糸が挙げられるが、これらに限定されるものではない。
【００１６】
内層４を構成する素材のヤング率は、８０ｃＮ／ｄｔｅｘ以下であれば、風合い、肌触りが良いため好ましい。なお、ヤング率は、ＪＩＳ−Ｌ１０１５の８．１１に準拠して測定される。
【００１７】
内層４は、通気度が２５０ｃｍ３／ｃｍ２・ｓｅｃ以上であることが肝要であり、この範囲であれば通気性が高いため、着用時の蒸れが少ない。好ましくは、３００ｃｍ３／ｃｍ２・ｓｅｃ以上である。なお、本発明において通気度は、ＪＩＳ−Ｌ１０９６の８．２６通気性Ａ法（フラジール形法）に準拠して測定される。
【００１８】
内層４の厚みは０．５〜５．０ｍｍが好ましい。０．５ｍｍ以上であれば保形性が維持しやすく、５．０ｍｍ以下であれば、通気性に優れる。
【００１９】
内層４に用いられる糸の総繊度は１６７ｄｔｅｘ以下が好ましい。１６７ｄｔｅｘ以下であれば風合いが柔らかく肌に触れた際の刺激をより低減しやすい。内層４に用いられる繊維の単糸繊度は４．０ｄｔｅｘ以下が好ましい。単糸繊度が４．０ｄｔｅｘ以下であれば、風合いが柔らかく肌に触れた際の刺激をより低減しやすい。
【００２０】
内層４に用いられる経編地がダブルラッセル編地の場合には、連結糸の総繊度が５６ｄｔｅｘ以下であると好ましい。５６ｄｔｅｘ以下であれば、風合いが柔らかく肌に触れた際の刺激をより低減しやすい。連結糸にはモノフィラメント糸またはマルチフィラメント糸を用いてよく、連結糸の繊度、および経編地の厚み、要求される風合いに応じて選択すればよい。
【００２１】
なお、内層４に用いられる経編地がダブルラッセル編地の場合、連結糸の筬数は１枚が好ましい。１枚であれば、風合いが柔らかく、肌に触れた際の刺激も低減する経編地を得られやすい。
【００２２】
内層４には、必要に応じて、消臭剤、抗ウイルス剤、紫外線吸収剤、赤外線吸収剤、制電剤、抗菌剤、抗カビ剤、避虫剤、難燃剤、及びｐＨ調整剤等の成分を含有させることが可能である。また、例えば、速乾性、冷温感性、及び風合い改良等の機能性を付与する加工等を施すことが可能である。内層４の素材として、冷温感性加工を施した繊維を用いれば、着用感がより向上し好ましい。
【００２３】
外層５は、メッシュ状の経編地であればよく、経編地としては、ダブルラッセル編地、シングルラッセル編地、トリコット編地が挙げられる。なかでも、ダブルラッセル編地、シングルラッセル編地であれば、通気性だけでなくハリコシ感があり保形性が優れるため好ましい。外層５の経編地を内層４の経編地よりも、ハリコシ感があり、保形性が高くなるよう設計することにより、寸法安定性と肌ざわりを両立しやすくなる。
【００２４】
外層５に用いられる経編地の開口形状としては、六角形状、四角形状等の多角形状、略円形状あるいは楕円形状等の任意の形状を適用することができる。
外層５の開口率は、５〜４０％であれば、通気性が優れ、蒸れ感抑制ができるため好ましい。
【００２５】
外層５を構成する素材としては、ポリエステル繊維を含有すればよく、例えば、ポリエチレンテレフタレート、ポリトリメチレンテレフタレート、ポリプロピレンテレフタレートおよびポリブチレンテレフタレートが挙げられる。これらは単独で用いてもよく、２種以上を組み合わせて用いてもよい。なかでも、ポリエチレンテレフタレートであれば、洗濯を繰り返しても寸法安定性に優れるため好ましい。
２種以上組み合わせて用いる場合、複合糸であっても、配列で組み合わせてもよい。複合糸には、例えば、合撚糸、混繊糸、混紡糸、カバーリング糸、引きそろえ糸が挙げられるが、これらに限定されるものではない。
【００２６】
外層５は、通気度が２５０ｃｍ３／ｃｍ２・ｓｅｃ以上であることが肝要であり、この範囲であれば通気性が高いため、着用時の蒸れが少ない。好ましくは、３００ｃｍ３／ｃｍ２・ｓｅｃ以上である。
【００２７】
外層５の厚みは０．５〜５．０ｍｍが好ましい。０．５ｍｍ以上であれば保形性が維持しやすく、５．０ｍｍ以下であれば通気性が優れ、１．０〜４．０ｍｍであればより好ましい。
【００２８】
外層５に用いられる繊維の総繊度は３３ｄｔｅｘ以上が好ましい。３３ｄｔｅｘ以上であれば保形性を維持しやすい。
【００２９】
外層５に用いられる経編地がダブルラッセル編地の場合には、連結糸の総繊度が１５ｄｔｅｘ以上であると好ましい。１５ｄｔｅｘ以上であれば、厚みと保形性を維持しやすい。連結糸にはモノフィラメント糸またはマルチフィラメント糸を用いてよく、連結糸の繊度、および経編地の厚み、要求される風合いに応じて選択すればよい。
【００３０】
なお、外層５に用いられる経編地がダブルラッセル編地の場合、連結糸の筬数は１枚でも２枚以上でもよい。連結糸に用いる糸の繊度、および経編地の厚み、保形性に応じて選択すればよい。
【００３１】
外層５には、必要に応じて、消臭剤、抗ウイルス剤、紫外線吸収剤、赤外線吸収剤、制電剤、抗菌剤、抗カビ剤、避虫剤、難燃剤、及びｐＨ調整剤等の成分を含有させることが可能である。また、例えば、速乾性、撥水性、吸水性、冷温感性、及び風合い改良等の機能性を付与する加工等を施すことが可能である。外層５には、抗菌剤、抗ウイルス剤といった成分を含有させることができる。
【００３２】
フィルタ層６は、不織布であればよく、不織布としては、スパンボンド、メルトブロー、ニードルパンチが挙げられる。これらは単独で用いてもよく、２種以上を組み合わせて用いてもよい。なかでも、メルトブローであれば、フィルタ性能が良いため好ましい。
また、繊維径が３μｍ以下であれば、フィルタ性能が良いため好ましく、１μｍ以下であれば、より好ましい。一方、繊維径が０．１μｍ以上であれば、通気性を保持し易いため好ましい。
【００３３】
フィルタ層６を構成する素材としては、例えば、ポリエチレンテレフタレート、ポリプロピレン、ナイロン、ポリエチレンが挙げられる。なかでも、ポリプロピレンであれば汎用性があり、安価であるため好ましい。これらは単独で用いてもよく、２種以上を組み合わせて用いてもよい。２種以上組み合わせて用いる場合、複合糸であっても、配列で組み合わせてもよい。複合糸には、例えば、合撚糸、混繊糸、混紡糸、カバーリング糸、引きそろえ糸が挙げられるが、これらに限定されるものではない。
【００３４】
フィルタ層６は、通気度が５ｃｍ３／ｃｍ２・ｓｅｃ以上であれば息をしやすいため好ましく、１０ｃｍ３／ｃｍ２・ｓｅｃ以上であれば、より好ましい。一方、１００ｃｍ３／ｃｍ２・ｓｅｃ以下であれば、フィルタ性能を保持し易いため好ましく、５０ｃｍ３／ｃｍ２・ｓｅｃ以下であれば、より好ましい。
【００３５】
フィルタ層６の目付は、５ｇ／ｍ２以上であれば、フィルタ性能に優れるため好ましく、１０ｇ／ｍ２以上であれば、より好ましい。一方、１５０ｇ／ｍ２以下であれば、通気性を保ちやすいため好ましく、８０ｇ／ｍ２以下であれば、より好ましい。
【００３６】
フィルタ層６は、抗菌加工または抗ウイルス加工の少なくともいずれか一方が施されていると衛生面で好ましい。抗菌加工、抗ウイルス加工としては、例えば、第４級アンモニウム塩、アンモニウム塩、ピリジオン系、ピグアナイド系、ジルコニウム系、有機チッソ系、有機臭素系、無機金属塩、金、銀、銅、白金、亜鉛、金化合物、銀化合物、銅化合物、白金化合物、亜鉛化合物、ゼオライト化合物などの付与が挙げられる。これらを付与する方法としては、グラビア法、ディッピング法、コーティング法、スプレー法、めっき法、スパッタ法、蒸着法あるいはフィルタ製造時にベース樹脂への練り込みが挙げられるが、これらに限定されるものではない。また必要に応じて、ポリウレタン樹脂、アクリル樹脂、ポリエステル樹脂、酢酸ビニル樹脂、エポキシ樹脂、ＰＶＡ樹脂、塩化ビニル樹脂、シリコーン樹脂、オレフィン樹脂などを併用してもよい。
【００３７】
なお、マスク本体部２において、内層４、外層５およびフィルタ層６の他に、必要に応じて層を増やすことができる。
【００３８】
内層４、外層５およびそれらの間にフィルタ層６を設置するための収納部７を備えていると好ましい。収納部７は、例えば、内層４と外層５との一部を縫合し、ポケット状、鉤状等にして、フィルタ層６が落下しないように備えることができる。図３に一例として、内層４および外層５の上下端部を縫合して形成されたポケット状の収納部を示す。フィルタ層６を脱着可能にすることで、洗濯前にフィルタ層６を外して洗濯することができるため、フィルタ層６の性能を洗濯により低下させることなく、マスク本体部２を清潔な状態に保つことができる。
【００３９】
フィルタ層６の形状としては、収納部７に合わせた形状であればよいが、例えば、八角形状、六角形状、四角形状等の多角形状、略円形状あるいは楕円形状等の任意の形状を適用することができる。
【００４０】
マスク本体部２の外周端部に沿って伸縮布で縁取りすることができる。また、縁取りの伸縮布を耳かけ部３として延長させて形成することもできる。縁取りの形成方法は、縫製、融着、接着等の方法を挙げることができるが、伸縮性を調整しやすい縫製が好ましい。
【実施例】
【００４１】
以下に述べる実施例、比較例によって本発明のマスクを具体的に説明するが、本発明はこれらに限定されるものではない。実施例及び比較例における物性測定および評価は、以下の方法により行った。
【００４２】
＜通気度＞
ＪＩＳ−Ｌ１０９６の８．２６通気性Ａ法（フラジール形法）に準拠して測定した。
【００４３】
＜ヤング率＞
ＪＩＳ−Ｌ１０１５  ８．１１（初期引張抵抗度）に準拠して測定した
【００４４】
＜寸法安定性＞
ＪＩＳ−Ｌ０２１７（繊維製品の取扱いに関する表示記号及び表示方法）１０３法に準拠し、５０回繰り返し洗濯した後、マスク本体の中央部にて縦長さと幅を測定した。
〇：縦長さおよび幅の寸法変化が±３％以内
△：縦長さおよび幅の寸法変化が±５％以内（○評価以外）
×：縦長さまたは幅の寸法変化が±５％を超える
【００４５】
＜保形性＞
モニター１０人にマスクを１週間、着用してもらい以下の基準に従って評価した。
５：呼吸時に肌への密着なし
３：呼吸時に肌にわずかに密着し、少し息苦しい
１：呼吸時に肌に完全に密着し、かなり息苦しい
評価の平均値から以下の基準に従ってマスクの評価を求めた。
〇：４以上５以下
△：２以上４未満
×：２未満
【００４６】
＜蒸れ感＞
モニター１０人にマスクを１週間、着用してもらい以下の基準に従って評価した。
５：呼吸で熱がこもらず、蒸れなし
３：呼吸で少し熱がこもり、少し蒸れる
１：呼吸でかなり熱がこもり、蒸れる
評価の平均値から以下の基準に従ってマスクの評価を求めた。
〇：４以上５以下
△：２以上４未満
×：２未満
【００４７】
＜肌触り（風合い）＞
モニター１０人にマスクを１週間、着用してもらい以下の基準に従って評価した。
５：風合いが柔らかく、ざらつき感がなく肌触りがよい
３：風合いが若干硬く、少しざらつき感があるが、着用に問題ない程度の肌触り
１：風合いが硬く、ざらつき感があり肌触りが悪い
評価の平均値から以下の基準に従ってマスクの評価を求めた。
〇：４以上５以下
△：２以上４未満
×：２未満
【００４８】
[実施例１]
図４に示した設計に基づき、全厚１．５ｍｍ、編密度４１コース／２．５４ｃｍ、２９ウェール／２．５４ｃｍ、通気度３２０ｃｍ３／ｃｍ２・ｓｅｃ、開口率１０％の内層用のダブルラッセル編地、図４に示した設計に基づき、全厚１．０ｍｍ、編密度４１コース／２．５４ｃｍ、２７ウェール／２．５４ｃｍ、通気度４００ｃｍ３／ｃｍ２・ｓｅｃ、開口率１８％の外層用のダブルラッセル編地を得た。なお、内層用のダブルラッセル編地の顔面側地組織にナイロンとキュプラの混繊糸を使用した。
フィルタ層として、次のように積層した不織布を作製した。上層及び下層に、スパンポンド法で製造した目付２０ｇ／ｍ２のポリプロピレン不織布を、中層に、メルトブロー法で製造した目付１０ｇ／ｍ２のポリプロピレン不織布を用い、３層に積層し、熱エンボスロールにて圧着した。得られた積層不織布は、目付が５０ｇ／ｍ２であり、通気度が２６ｃｍ３／ｃｍ２・ｓｅｃであった。積層不織布に、グラビア法で有機窒素臭素系化合物を付与することで、抗ウイルス性を付与し、図１に示す形状に裁断しフィルタ層を得た。得られた内層用と外層用のダブルラッセル編地を裁断、縫合し、マスク本体部を形成するとともに、マスク本体部外周端部に沿って伸縮布で縁取りし、伸縮布を耳かけ部３として延長させ、図１および図３に示した形状にした。なお、縁取りに用いた伸縮布は、スパンデックスとナイロンで編成され、フリーカット性を有する編物素材であった。内層と外層との間にフィルタ層を挟んで装着し、マスクを得た。得られたマスクについて上記評価法に従い評価した。結果を表１に示す。
【００４９】
[実施例２]
図５に示した設計に基づき、全厚１．０ｍｍ、編密度４２コース／２．５４ｃｍ、２７ウェール／２．５４ｃｍ、通気度３５０ｃｍ３／ｃｍ２・ｓｅｃ、開口率３６％の内層用のダブルタッセル編地、図５に示した設計に基づき、全厚２．４ｍｍ、編密度５０コース／２．５４ｃｍ、２５ウェール／２．５４ｃｍ、通気度３３０ｃｍ３／ｃｍ２・ｓｅｃ、開口率５％の外層用のダブルラッセル編地を得た。得られたダブルラッセル編地を用いた以外は、実施例１と同様にしてマスクを得た。得られたマスクについて上記評価法に従い評価した。結果を表１に示す。
【００５０】
[比較例１]
図６に示した設計に基づき、全厚１．５ｍｍ、編密度４１コース／２．５４ｃｍ、２９ウェール／２．５４ｃｍ、通気度３２０ｃｍ３／ｃｍ２・ｓｅｃ、開口率１０％の内層用のダブルタッセル編地、図６に示した設計に基づき、全厚１．５ｍｍ、編密度４１コース／２．５４ｃｍ、２９ウェール／２．５４ｃｍ、通気度３２０ｃｍ３／ｃｍ２・ｓｅｃ、開口率１０％の外層用のダブルラッセル編地を得た。なお、内層用のダブルラッセル編地の顔面側地組織にナイロンとキュプラの混繊糸を使用した。得られたダブルラッセル編地を用いた以外は、実施例１と同様にしてマスクを得た。得られたマスクについて実施例同様、上記評価法に従い評価した。結果を表１に示す
【００５１】
[比較例２]
図７に示した設計に基づき、全厚２．７ｍｍ、編密度４４コース／２．５４ｃｍ、３０ウェール／２．５４ｃｍ、通気度１４０ｃｍ３／ｃｍ２・ｓｅｃ、開口率０％の内層用のダブルタッセル編地、図７に示した設計に基づき、全厚２．４ｍｍ、編密度コース５０／２．５４ｃｍ、２５ウェール／２．５４ｃｍ、通気度３３０ｃｍ３／ｃｍ２・ｓｅｃ、開口率５％の外層用のダブルラッセル編地を得た。得られたダブルラッセル編地を用いた以外は、実施例１と同様にしてマスクを得た。得られたマスクについて実施例同様、上記評価法に従い評価した。結果を表１に示す
【００５２】
【表１】
0006933759.tif 000002
【００５３】
表１に示すように、実施例のマスクは、全ての性能で良好であった。これに対して、比較例のマスクは、いずれかの性能が不良であった。
【符号の説明】
【００５４】
１    マスク
２    マスク本体部
３    耳かけ部
４    内層
５    外層
６    フィルタ層
７    収納部
【要約】
【課題】
本発明は、適度な隙間を保持可能な保形性を備え、呼吸時にも顔面に貼りつきにくく通気性が高いため、着用時の蒸れが少なく、洗濯を繰り返しても寸法安定性が良好であるマスクを提供することができる。
【解決手段】
本発明のマスクは、マスク本体部と、前記マスク本体部の端部に形成された耳かけ部とを、有するマスクであって、前記マスク本体部は、顔面側の内層と、顔面と反対側の外層と、前記内層と前記外層の間に設置されるフィルタ層を備え、前記内層が、メッシュ状経編地であって、通気度が２５０ｃｍ３／ｃｍ２・ｓｅｃ以上であり、前記外層が、ポリエステル繊維を含むメッシュ状経編地であって、通気度が２５０ｃｍ３／ｃｍ２・ｓｅｃ以上であり、前記フィルタ層が、不織布であり、脱着可能であるマスクである。
【選択図】図１【図１】
0006933759.tif 000003
【図２】
0006933759.tif 000004
【図３】
0006933759.tif 000005
【図４】
0006933759.tif 000006
【図５】
0006933759.tif 000007
【図６】
0006933759.tif 000008
【図７】
0006933759.tif 000009